МНОГОСЛОЙНОЕ СТЕКЛО И СПОСОБ ЕГО ПОЛУЧЕНИЯ

1. Многослойное стекло, содержащее множество стеклянных листов, изогнутых в предопределенную форму, и промежуточный слой, расположенный между множеством стеклянных листов, причем, по меньшей мере, два стеклянных листа среди множества стеклянных листов являются толстым стеклянным листом и тонким стеклянным листом, различающимися толщиной листа,
в котором при любой температуре между температурой отжига и температурой размягчения толстого стеклянного листа толстый стеклянный лист между двух стеклянных листов, различающихся толщиной листа, имеет более низкую вязкость, чем тонкий стеклянный лист.
2. Многослойное стекло по п. 1, в котором два стеклянных листа, различающихся толщиной листа, имеют различные составы стекла.
3. Многослойное стекло по п. 1, в котором два стеклянных листа, различающихся толщиной листа, удовлетворяют формуле 1<y<(1,22-0,206·x) и формуле 1<z<(1,15-0,131·x),
где x(x=t2/t1) представляет собой отношение толщины (t2) листа тонкого стеклянного листа к толщине (t1) листа толстого стеклянного листа при комнатной температуре;
10
10
10
10
y(y=lgη2/lgη1) представляет собой отношение логарифма (lgη2) вязкости тонкого стеклянного листа к логарифму (lgη1) вязкости толстого стеклянного листа при температуре отжига толстого стеклянного листа; и
10
10
10
10
z(z=lgη4/lgη3) представляет собой отношение логарифма (lgη4) вязкости тонкого стеклянного листа к логарифму (lgη3) вязкости толстого стеклянного листа при температуре размягчения толстого стеклянного листа.
4. Многослойное стекло по п. 3, в котором два стеклянных листа, различающихся толщиной листа, удовлетворяют формуле 0,3≤х≤0,9.
5. Многослойное стекло по п. 3, в котором два стеклянных листа, различающихся толщиной листа, удовлетворяют формуле 1,017≤y.
6. Многослойное стекло по п. 1, в котором многослойное стекло является оконным стеклом транспортного средства, число стеклянных листов, составляющих многослойное стекло, равно двум, и выпуклая изогнутая поверхность многослойного стекла представлена выпуклой изогнутой поверхностью толстого стеклянного листа.
7. Многослойное стекло по п. 1, в котором
тонкий стеклянный лист представляет собой лист натриево-кальциево-силикатного стекла, имеющего состав, содержащий, в пересчете на оксиды:
2
3
AlO: 0-3,5% мас., и
2
2
NaO и КО в сумме: 12,0-14,5% мас., и
толстый стеклянный лист представляет собой лист натриево-кальциево-силикатного стекла, имеющего следующий состав, в пересчете на оксиды:
2
3
AlO: 0-2,0% мас., и
2
2
NaO и КО в сумме: 13,0-15,5% мас.
8. Многослойное стекло по п. 1, в котором
тонкий стеклянный лист представляет собой лист стекла, имеющего следующий состав, в пересчете на оксиды:
2
SiO:68,0-75,0% мас.,
2
3
AlO: 0-3,5% мас.,
СаО:7,0-13,0% мас.,
MgO:0-7,0% мас.,
2
NaO: 12,0-15,0% мас.
2
КО: 0-3,0% мас. и
2
2
NaO и КО в сумме: 12,0-14,5% мас., и
толстый стеклянный лист представляет собой лист стекла, имеющего следующий состав, в пересчете на оксиды:
2
SiO:68,0-75,0% мас.,
2
3
AlO: 0-2,0% мас.,
СаО:7,0-13,0% мас.,
MgO:0-7,0% мас.,
2
NaO: 12,0-15,0% мас.
2
КО: 0-3,0% мас. и
2
2
NaO и КО в сумме: 13,0-15,5% мас.
-1
9. Многослойное стекло по п. 1, в котором β-ОН-значение (мм) составляет от 0,1 до 0,4.
10. Способ получения многослойного стекла, включающий стадию формования с нагреванием множества стеклянных листов вблизи температуры размягчения и изгибанием их в предопределенную форму; стадию ламинирования с ламинированием множества изогнутых стеклянных листов с промежуточным слоем, расположенным между ними; и стадию скрепления под давлением со скреплением под давлением ламинированных стеклянных листов и промежуточного слоя с формованием многослойного стекла; причем, по меньшей мере, два стеклянных листа среди множества стеклянных листов, составляющих многослойное стекло, различаются толщиной листа,
в котором при любой температуре между температурой отжига и температурой размягчения толстого стеклянного листа толстый стеклянный лист между двух стеклянных листов, различающихся толщиной листа, имеет более низкую вязкость, чем тонкий стеклянный лист.
11. Способ получения многослойного стекла по п. 10, в котором два стеклянных листа, различающихся толщиной листа, имеют различные составы стекла.
12. Способ получения многослойного стекла по п. 10, в котором два стеклянных листа, различающихся толщиной листа, удовлетворяют формуле 1<y<(1,22-0,206·x) и формуле 1<z<(1,15-0,131·×x),
где x(x=t2/t1) представляет собой отношение толщины листа (t2) тонкого стеклянного листа к толщине листа (t1) толстого стеклянного листа при комнатной температуре;
10
10
10
10
y(y=lgη2/lgη1) представляет собой отношение логарифма (lgη2) вязкости тонкого стеклянного листа к логарифму (lgη1) вязкости толстого стеклянного листа при температуре отжига толстого стеклянного листа; и
10
10
10
10
z(z=lgη4/lgη3) представляет собой отношение логарифма (lgη4) вязкости тонкого стеклянного листа к логарифму (lgη3) вязкости толстого стеклянного листа при температуре размягчения толстого стеклянного листа.
13. Способ получения многослойного стекла по п. 12, в котором два стеклянных листа, различающихся толщиной листа, удовлетворяют формуле 0,3≤х≤0,9.
14. Способ получения многослойного стекла по п. 10, в котором
тонкий стеклянный лист представляет собой лист стекла, имеющего следующий состав, в пересчете на оксиды:
2
SiO:68,0-75,0% мас.,
2
3
AlO: 0-3,5% мас.,
СаО:7,0-13,0% мас.,
MgO:0-7,0% мас.,
2
NaO: 12,0-15,0% мас.
2
КО: 0-3,0% мас. и
2
2
NaO и КО в сумме: 12,0-14,5% мас., и
толстый стеклянный лист представляет собой лист стекла, имеющего следующий состав, в пересчете на оксиды:
2
SiO:68,0-75,0% мас.,
2
3
AlO: 0-2,0% мас.,
СаО:7,0-13,0% мас.,
MgO:0-7,0% мас.,
2
NaO: 12,0-15,0% мас.
2
КО: 0-3,0% мас. и
2
2
NaO и КО в сумме: 13,0-15,5% мас.
-1
15. Способ получения многослойного стекла по п. 10, в котором β-ОН-значение (мм) составляет от 0,1 до 0,4.